(57)【特許請求の範囲】
【請求項１】
（１）サイリウム種皮及びその粉砕物から選択される少なくとも１種、
（２）水、又は、水とアルコールとの混合溶媒、並びに、
（３）アルカリ性化合物
を含有する溶液を調製する工程１を有し、
前記アルカリ性化合物は、水酸化リチウム、水酸化ナトリウム、水酸化マグネシウム、水酸化カルシウム、アンモニア及びこれらの塩からなる群より選択される少なくとも１種である、
ことを特徴とするサイリウムシードガムの製造方法。
【請求項２】
更に、前記溶液に含まれる、前記サイリウム種皮及びその粉砕物の水溶性成分と不溶性成分とを分離する遠心分離工程を有する、請求項１に記載の製造方法。
【請求項３】
前記溶液中の前記アルカリ性化合物の濃度は、前記溶液を１００質量％として、０．５〜１０質量％である、請求項１又は２に記載の製造方法。
【請求項４】
前記溶液のｐＨは、１０以上である、請求項１〜３のいずれかに記載の製造方法。
【請求項５】
前記溶液は、更に酸を含有し、前記工程１は、
（１）サイリウム種皮及びその粉砕物から選択される少なくとも１種、並びに
（２）水、又は、水とアルコールとの混合溶媒
を混合し、更に酸を添加して混合液を調製する工程１−１、及び
前記混合液に、（３）アルカリ性化合物を添加して前記溶液を調製する工程１−２
をこの順に有する、請求項１〜４のいずれかに記載の製造方法。
【請求項６】
前記工程１の後に、前記溶液にアルコールを添加する工程２Ａを有する、請求項１〜５のいずれかに記載の製造方法。
【請求項７】
前記工程１の後に、前記溶液を冷却する工程２Ｂを有する、請求項１〜５のいずれかに記載の製造方法。 
【発明の詳細な説明】
【技術分野】
【０００１】
本発明は、サイリウムシードガムの製造方法及びサイリウムシードガムに関する。
【背景技術】
【０００２】
従来、サイリウム種皮またはその粉砕物を温水や熱水で抽出して得られるサイリウムシードガムは、食物繊維の豊富な食品用素材として用いられている。近年、その整腸作用、血糖値抑制作用または血中脂質調整作用等が着目されており、厚生労働省から表示を許可された特定保健用食品の原材料として盛んに利用されている。
【０００３】
サイリウムシードガムは、一般に用いられている他の植物由来のガム、海藻由来のガム、微生物由来のガムに比べて、以下のような特徴がある。すなわち、糊液がゲル状を呈し、粘着性が少ない。また、糊液はチクソトロピックな流動性を示し、せん断力が増すにつれて粘度が低下する。当該糊液の溶液は２０〜５０℃では温度による粘度の変化が少なく、また、ｐＨ３〜１０では粘度変化が小さい。このような特性を利用して、保健用食品、食品添加物、食物繊維素材等の食品用途に用いられ、また、化粧品、ペットフード添加剤等にも広く用いられている。
【０００４】
サイリウムシードガムの製造方法が提案されている（例えば、特許文献１〜５参照）。
【０００５】
特許文献１には、種子より剥離したサイリウムハスクを熱分散した後、ケーキろ過用濾過助剤を添加することなく３０乃至１５０メッシュの網あるいは同等の目開きを有する濾布を用いて濾過して不溶解分を除去し、次いで濾液よりガム分を回収し乾燥、粉砕する精製サイリウムガムの製造方法が記載されている（請求項１参照）。
【０００６】
しかしながら、特許文献１に記載された製造方法では、高度に精製されたサイリウムシードガムを得るために細かい目開きの濾材を用いて濾過を行う場合、希薄な分散液で濾過しなければならず、また、濃度が高い分散液を用いた場合は、濾過に長時間を要するという問題がある。
【０００７】
また、特許文献２には、サイリウム種皮（ハスク）またはその粉砕物を、加水分解した後に、ケーキ濾過用濾過助剤を添加することなく目開き１００μｍ未満の濾材により濾過する精製サイリウムシードガムの製造方法が記載されている（請求項１参照）。特許文献２には、加水分解反応の方法として、サイリウム種皮（ハスク）またはその粉砕物を溶媒に分散もしくは溶解し、これに酵素を作用させる方法（酵素法）、酸性条件下で加水分解する方法（酸加水分解法）または酵素法と酸加水分解法とを組み合わせた方法（酵素／酸加水分解法）等によって行うことが記載されている（［０００９］参照）。
【０００８】
しかしながら、特許文献２記載された方法では、目開き１００μｍ未満の濾材を用いて濾過を行っているが、目開きを大きくすれば高度に精製された高粘度サイリウムシードガムが得られず、目開きを細かくすれば濾過時間が長くなるという問題がある。目開きを細かくし、且つ、濾過時間を短縮する場合、酸性条件下でサイリウム種皮を加水分解して低分子化し、溶液を低粘度化する必要があるため、低分子化されたサイリウムシードガムしか得られないという問題がある。
【０００９】
また、特許文献３には、サイリウム種皮（ハスク）、またはその粉砕物の溶液もしくは分散液を、酸化剤を用いて減粘処理した後に、濾過することを特徴とする精製サイリウムシードガムの製造方法が記載されている（請求項１参照）。
【００１０】
しかしながら、特許文献３に記載された方法では、低粘度化処理を行う際のサイリウム種皮または、その粉砕物の使用量は０．１質量部から２質量部しかなく、且つ、処理後のサイリウムシードガムを濾過するためにケーキ濾過用濾過助剤を添加あるいは添加しないで目開き１００μｍ以下の濾材を用いて濾過しており、サイリウムシードガムの溶液濃度を下げて低粘度濾過する必要があり、サイリウムシードガムを低分子化して溶液を低粘度化する必要があるため、低分子化されたサイリウムシードガムしか得られないという問題があり、また、濾過に長時間を要するという問題がある。
【００１１】
また、特許文献４には、精製サイリウムシードガムの製造方法であって、サイリウム種皮（ハスク）またはその粉砕物を溶媒に分散または溶解し、ｐＨ３．５〜４．５、６０〜１００℃で酸によって加水分解する工程（Ａ）および加水分解反応物をケーキ濾過する工程（Ｂ）を有する方法が記載されている（請求項２参照）。当該方法によれば、０.５質量％の濃度の水溶液の光線透過率（測定波長６６０ｎｍ、液厚１０ｍｍ、温度２５℃）が８３％以上である、透明性を示す精製サイリウムシードガムを製造することができる（請求項１参照）。
【００１２】
更に、特許文献５には、サイリウムを水に分散溶解した液（Ａ）と、水混和性有機溶剤（Ｂ）とを混合してサイリウムシードガムの沈殿を回収する際、前記液（Ａ）と前記液（Ｂ）との混合液の温度を５０℃以上沸点以下とするサイリウムシードガムの製造方法が記載されている（請求項１）。
【００１３】
しかしながら、特許文献４及び５に記載された方法では、サイリウムシードガムを水に溶解した溶液の粘度の低減について十分に検討されていない。これらの方法においては、サイリウムシードガムを加水分解して低分子化することにより低粘度化する必要があるため、低分子化したサイリウムシードガムしか製造できないという問題がある。
【００１４】
また、特許文献４に記載された方法では、遠心分離等の簡易な方法によりサイリウム種皮等の不溶成分を除去することができず、透明性が高い精製サイリウムシードガムを製造するためにケーキ濾過が必要である。このため、上述のようにサイリウムシードガムを加水分解して低分子化することにより低粘度化し、ケーキ濾過することが必要となる。ケーキ濾過を行わない場合、不溶性成分を除去することができず、得られた精製サイリウムシードガムの透明性が劣るという問題がある。
【００１５】
従って、サイリウム種皮及びその粉砕物の水溶性成分と不溶性成分とを容易に分離することができ、且つ、透明性に優れた精製サイリウムシードガムを容易に製造できる製造方法の開発が望まれている。
【先行技術文献】
【特許文献】
【００１６】
【特許文献１】特開平１−１９７５０１号公報
【特許文献２】特開２００３−２６８００３号公報
【特許文献３】特開２００４−３４６１９２号公報
【特許文献４】特許第４０９５３１８号公報
【特許文献５】特許第４５３０３４１号公報
【発明の概要】
【発明が解決しようとする課題】
【００１７】
本発明は、サイリウム種皮及びその粉砕物の水溶性成分と不溶性成分とを容易に分離することができ、且つ、透明性に優れた精製サイリウムシードガムを容易に製造できる製造方法を提供することを目的とする。
【課題を解決するための手段】
【００１８】
本発明者は、サイリウム種皮、又はその粉末状等の粉砕物に、水又は水とアルコールとの混合溶媒と、アルカリ性化合物とを加えてこれらの溶液又は分散液を調製すると、当該溶液又は分散液の粘度が著しく低下することを発見した。本発明は、この発見に基づいてなされたものである。
【００１９】
本発明者は上記目的を達成すべく鋭意研究を重ねた結果、（１）サイリウム種皮及びその粉砕物から選択される少なくとも１種、（２）水、又は、水とアルコールとの混合溶媒、並びに、（３）アルカリ性化合物を含有する、溶液又は分散液を調製する工程１を有するサイリウムシードガムの製造方法によれば、上記目的を達成できることを見出し、本発明を完成するに至った。
【００２０】
即ち、本発明は、下記のサイリウムシードガムの製造方法及びサイリウムシードガムに関する。
１．（１）サイリウム種皮及びその粉砕物から選択される少なくとも１種、
（２）水、又は、水とアルコールとの混合溶媒、並びに、
（３）アルカリ性化合物
を含有する、溶液又は分散液を調製する工程１を有する、
ことを特徴とするサイリウムシードガムの製造方法。
２．前記アルカリ性化合物は、水酸化リチウム、水酸化ナトリウム、水酸化カリウム、水酸化マグネシウム、水酸化カルシウム、アンモニア及びこれらの塩からなる群より選択される少なくとも１種である、項１に記載の製造方法。
３．前記溶液又は分散液中の前記アルカリ性化合物の濃度は、前記溶液又は分散液を１００質量％として、０．５〜１０質量％である、項１又は２に記載の製造方法。
４．前記溶液又は分散液のｐＨは、１０以上である、項１〜３のいずれかに記載の製造方法。
５．前記溶液又は分散液は、更に酸を含有し、前記工程１は、
（１）サイリウム種皮及びその粉砕物から選択される少なくとも１種、並びに
（２）水、又は、水とアルコールとの混合溶媒
を混合し、更に酸を添加して混合液を調製する工程１−１、及び
前記混合液に、（３）アルカリ性化合物を添加して前記溶液又は分散液を調製する工程１−２
をこの順に有する、項１〜４のいずれかに記載の製造方法。
６．前記工程１の後に、前記溶液又は分散液にアルコールを添加する工程２Ａを有する、項１〜５のいずれかに記載の製造方法。
７．前記工程１の後に、前記溶液又は分散液を冷却する工程２Ｂを有する、項１〜５のいずれかに記載の製造方法。
８．項１〜７のいずれかに記載の製造方法により製造されたサイリウムシードガム。
【発明の効果】
【００２１】
本発明のサイリウムシードガムの製造方法は、アルカリ性化合物により、サイリウム種皮及びその粉砕物の水溶性成分と不溶性成分とが分離し易くなっており、遠心分離等の簡易な方法により容易に不溶性成分を除去することができる。このため、不溶性成分を除去するために、酸を用いた加水分解によりサイリウムシードガムの低分子化を行い溶液又は分散液の粘度を低減して濾過することが必要でなく、高分子量のサイリウムシードガムであっても容易に不溶性成分を除去することができ、且つ、透明性に優れた精製サイリウムシードガムを容易に製造することができる。
【発明を実施するための形態】
【００２２】
以下、本発明について詳細に説明する。
【００２３】
１．サイリウムシードガムの製造方法
本発明のサイリウムシードガムの製造方法は、
（１）サイリウム種皮及びその粉砕物から選択される少なくとも１種、
（２）水、又は、水とアルコールとの混合溶媒、並びに、
（３）アルカリ性化合物
を含有する、溶液又は分散液を調製する工程１を有する製造方法である。
【００２４】
（サイリウム種皮及びその粉砕物）
本発明に用いられるサイリウム種皮は、オオバコ科の植物プランタゴオバタの種子から得られる種皮であり、その主成分は多糖類である。本発明においては、サイリウム種皮は、粉砕物を用いてもよい。また、本発明においては、サイリウム種皮と、その粉砕物とを混合して用いてもよい。後述する水又は混合溶媒に溶解し易い点で、粉砕物を用いることが好ましい。
【００２５】
本発明で用いられるサイリウム種皮又はその粉砕物（以下、「サイリウム種皮等」とも示す。）は、サイリウム、サイリウムハスク、サイリウムシードガム、イサゴールとして市販されている。これらの市販品としては、ＡＴＬＡＳ  ＩＮＤＵＳＴＲＩＥＳ社(以下、単に「ＡＴＬＡＳ社」とも示す。）製又はＳＡＲＤＡ社製のサイリウムハスクパウダー等が挙げられる。
【００２６】
サイリウム種皮等の市販品のグレードは特に限定されないが、異物の混入が少ないものが好ましい。また、粉砕されていない種皮も用いることができるので、サイリウム種皮等の平均粒子径は特に限定されないが、市販されているサイリウム種皮の粉砕物としてはＪＩＳ標準フルイ２１０μｍ（目開き２１０μｍ）を９５％以上篩過するグレードが好適に用いられる。サイリウム種皮の粉砕物の平均粒子径を上記範囲とすることで、後述する水又は混合溶媒に溶解し易くなり、効率良くサイリウムシードガムを製造することができる。
【００２７】
サイリウム種皮等の含有量は、溶液又は分散液（以下、「溶液等」とも示す。）を１００質量部として、０．５〜１２質量部が好ましく、１〜８質量部がより好ましく、２〜６質量部が更に好ましい。サイリウム種皮等の含有量を上述の範囲とすることにより、工程１により調製される溶液等の粘度が高くなり過ぎず、遠心分離等の操作を容易に行うことができ、且つ、溶液等の量が多くなり過ぎず、生産性に優れる。
【００２８】
（水、又は、水とアルコールとの混合溶媒）
本発明の製造方法では、水又は水とアルコールとの混合溶媒（以下、「水又は混合溶媒」とも示す。）が用いられる。混合溶媒に用いられるアルコールとしては特に限定されず、メタノール、エタノール、イソプロパノール等が挙げられる。これらの中でも、サイリウム種皮等の溶解性に優れる点で、メタノール又はエタノールが好ましい。
【００２９】
混合溶媒中の水とアルコールとの質量比は、１００：０〜３０：７０が好ましい。混合溶媒中の水とアルコールとの質量比を上述の範囲とすることにより、溶液等の粘度の上昇が抑制され、サイリウム種皮及びその粉砕物の水溶性成分と不溶性成分とを、より容易に分離することができる。
【００３０】
本発明の製造方法において、溶液又は分散液中の水又は混合溶媒の濃度は、溶液等を１００質量％として８８〜９９質量％が好ましく、９２〜９９質量％がより好ましい。水又は混合溶媒の濃度を上述の範囲とすることにより、溶液等の粘度の上昇が抑制され、遠心分離等の操作を容易に行うことができ、且つ、溶液等の量の増加が抑制され、生産性に優れる。
【００３１】
（アルカリ性化合物）
アルカリ性化合物としては特に限定されず、溶液等の粘度を低減できるものであればよい。上記アルカリ性化合物としては、水酸化リチウム、水酸化ナトリウム、水酸化カリウム、水酸化マグネシウム、水酸化カルシウム、アンモニア及びこれらの塩等が挙げられる。アルカリ性化合物は、製造されるサイリウムシードガムの使用目的に応じたものを用いることが好ましい。例えば、サイリウムシードガムを食品用途に使用するのであれば、水酸化ナトリウム、水酸化カリウム等を好適に用いることができる。上記アルカリ性化合物は、単独で用いてもよいし、２種以上を組み合わせて用いてもよい。
【００３２】
溶液又は分散液中のアルカリ化合物の含有量は特に限定されず、溶液等を１００質量％として、０．５〜１０質量％が好ましく、０．５〜４．０質量％がより好ましい。アルカリ化合物の含有量を上述の範囲とすることにより、工程１の後工程において行われる遠心分離等の簡易な方法により、サイリウム種皮等の水溶性成分と不溶性成分との分離を容易に行うことができる。
【００３３】
溶液又は分散液中のアルカリ化合物の含有量は、より具体的には、用いるアルカリ性化合物が水酸化ナトリウムである場合は、アルカリ性化合物の好ましい添加量は、溶液又は分散液中のサイリウム種皮及びその粉砕物から選択される少なくとも１種の濃度が３質量％の場合には、溶液又は分散液１００質量％に対して水酸化ナトリウムが０．５質量％以上、好ましくは１質量％以上になるように設定すればよい。
【００３４】
（溶液又は分散液の調製方法）
溶液等の調製方法としては特に限定されず、上記（１）サイリウム種皮及びその粉砕物から選択される少なくとも１種、（２）水、又は、水とアルコールとの混合溶媒、並びに、（３）アルカリ性化合物を、従来公知の方法により混合攪拌すればよい。
【００３５】
上記混合攪拌の際の溶液等の温度は、原料であるサイリウム種皮等の品質、溶液又は分散液中のサイリウム種皮等の濃度等を考慮して適宜設定すればよい。具体的には、上記温度は４０℃以上が好ましく、より好ましくは５０℃以上、更に好ましくは７０℃以上である。また、上記温度の上限は、高圧反応機を用いて製造することもできるので、特に限定されないが、１２０℃以下であることが好ましい。上記範囲の温度とすることで、サイリウム種皮等の水溶性成分と不溶性成分とが分離し易くなり、且つ、溶液等を速やかに低粘度化することができ、低粘度化処理に要する時間を短縮して生産コストを低減することができる。
【００３６】
上記溶液等は、Ｂ型粘度計を用いて２５℃、スピンドルＮｏ．３、回転数３０ｒｐｍの測定条件により測定される粘度が２０００ｍＰａ・ｓ以下であることが好ましく、１０００ｍＰａ・ｓ以下であることがより好ましい。溶液等の粘度が上述の範囲であることにより、後工程において遠心分離等を行う際に、高速回転や長時間の分離を行う必要がなく、生産コストを抑えることができる。
【００３７】
上記溶液等のｐＨは、１０以上が好ましく、１１以上がより好ましい。ｐＨを上述の範囲とすることにより、サイリウムシードガムの低分子化を行わずに、サイリウム種皮等の水溶性成分と不溶性成分とを容易に分離することができる。
【００３８】
上記溶液等は、更に、酸を含有していてもよい。本発明において、酸は、サイリウム種皮等が含有するセルロース、ヘミセルロース等の不溶性多糖類と、水溶性多糖類とを分離し易くするために用いられる。従来公知の精製サイリウムシードガムの製造において、酸を用いて水溶性多糖類を加水分解して低分子化することにより、溶液等を低粘度化する方法とは相違する。
【００３９】
上記酸としては、サイリウム種皮等の水溶性成分と不溶性成分とを分離することができれば特に限定されないが、塩酸、硫酸、硝酸、リン酸、亜硫酸、亜硝酸等の無機酸性化合物；ギ酸、酢酸、クエン酸、酒石酸、リンゴ酸、グリコール酸、フィチン酸等の有機酸が挙げられる。中でも、塩酸、硫酸、リン酸、酢酸、クエン酸、フィチン酸が好ましい。酸は、製造するサイリウムシードガムの使用目的に応じたものを用いることがより好ましい。たとえば、サイリウムシードガムを食品用途に使用するのであれば、塩酸、硫酸、リン酸、酢酸、クエン酸等を用いればよい。これらの酸は、単独又は２種以上を組み合わせて用いることができる。
【００４０】
溶液等が酸を含有する場合、上記工程１は、
（１）サイリウム種皮及びその粉砕物から選択される少なくとも１種、並びに
（２）水、又は、水とアルコールとの混合溶媒
を混合し、更に酸を添加して混合液を調製する工程１−１、及び
上記混合液に、（３）アルカリ性化合物を添加して上記溶液又は分散液を調製する工程１−２
をこの順に有することが好ましい。
【００４１】
（工程１−１）
上記工程１−１において用いられる（１）サイリウム種皮及びその粉砕物から選択される少なくとも１種、並びに（２）水、又は、水とアルコールとの混合溶媒は、上述のものを用いることができる。また、酸も、上述のものを用いることができる。
【００４２】
上記混合液の調製方法としては特に限定されず、上記（１）サイリウム種皮及びその粉砕物から選択される少なくとも１種、並びに（２）水、又は、水とアルコールとの混合溶媒を混合し、酸を添加して、従来公知の方法により混合攪拌すればよい。
【００４３】
上記混合攪拌の際の混合液の温度は、原料であるサイリウムシード種皮等の品質、溶液又は分散液中のサイリウム種皮等の濃度等を考慮して適宜設定すればよい。具体的には、上記温度は４０℃以上が好ましく、より好ましくは５０℃以上、更に好ましくは７０℃以上である。また、上記温度の上限は、高圧反応機を用いて製造することもできるので、特に限定されないが、１２０℃以下であることが好ましい。上記範囲の温度とすることで、サイリウム種皮等の水溶性成分と不溶性成分とが分離し易くなる。
【００４４】
混合液中の酸の含有量は特に限定されず、混合液を１００質量％として、２質量％以下が好ましく、０．２〜０．８質量％がより好ましい。酸の含有量を上述の範囲とすることにより、工程１の後工程において行われる遠心分離等の方法による、サイリウム種皮及びその粉砕物の水溶性成分と不溶性成分との分離を容易に行うことができる。
【００４５】
上記混合液のｐＨは、１〜４が好ましく、２〜３がより好ましい。ｐＨを上述の範囲とすることにより、サイリウム種皮等の水溶性成分と不溶性成分とを容易に分離することができる。
【００４６】
（工程１−２）
工程１−２は、工程１−１により調製された上記混合液に、（３）アルカリ性化合物を添加して溶液又は分散液を調製する工程である。アルカリ性化合物は、上述のものを上述した添加量等により添加すればよい。
【００４７】
（遠心分離工程）
本発明の製造方法は、上記工程１の後に、遠心分離を行う遠心分離工程を有していてもよい。遠心分離工程を有することにより、工程１により調製された溶液等に含まれる、サイリウム種皮等の水溶性成分と不溶性成分とを、より容易に分離することができる。
【００４８】
遠心分離工程では、工程１により調製された溶液等を従来公知の遠心分離機により分離し、上澄み液を採取して、これを溶液等として用い、サイリウムシードガムを調製すればよい。
【００４９】
遠心分離工程における遠心分離の条件としては特に限定されず、溶液又は分散液の粘度に応じて適宜設定すればよく、１０００〜５０００ｒｐｍ、１〜５分程度が好ましい。である。なお、上記遠心分離の条件は、日立製作所製ｈｉｍａｃ  ＳＣＲ  ２０Ｂを用いて遠心分離を行う際の条件である。
【００５０】
工程１により調製された溶液等からサイリウムシードガムを得る方法としては特に限定されず、例えば、スプレードライ法、ドラムドライヤー法、アルコール沈澱法等の公知の方法を用いることができる。精製度が高いサイリウムシードガムを得ることができる点で、アルコール沈澱法が好ましい。アルコール沈殿法としては、より具体的には、後述する工程２Ａ及び２Ｂの方法が挙げられる。
【００５１】
工程１により調製された溶液等から、アルコール沈殿法によりサイリウムシードガムを得る場合、例えば、上記遠心分離工程により得られた上澄み液を採取し、当該上澄み液にアルコールを添加してサイリウムシードガムの沈殿物を得る方法によればよい。また、上澄み液のｐＨを、酸を添加して中性に調整し、ｐＨを６〜８とすることにより、サイリウムシードガムの沈澱物の生成を効果的に行うことができる。これにより、沈澱物生成に必要なアルコールの使用量を低減することができる。上記酸としては、上記工程１で用いられる酸と同一のものを用いることができる。
【００５２】
（工程２Ａ）
本発明の製造方法は、上記工程１の後に、更に、上記溶液等にアルコールを添加する工程２Ａを有していてもよい。上記工程１の後に、工程２Ａを行うことにより、溶液又は分散液中にサイリウムシードガムを析出させることができる。工程２Ａは、工程１において、溶媒として水、又は、アルコールが低濃度である水とアルコールとの混合溶媒を用いる場合に有効である。すなわち、工程２Ａは、工程１において溶媒として、水、又は、水とアルコールとの混合溶媒を用い、上記混合溶媒中のアルコールの含有量は、混合溶媒を１００質量％として３０質量％以下である場合に有効である。
【００５３】
工程２Ａにおいて用いられるアルコールは、水と相溶性のあるアルコールであれば特に限定されず、例えば、メタノール、エタノール、イソプロピルアルコール等が挙げられる。工程２Ａにおいて用いられるアルコールとしては、本発明の製造方法によって製造されるサイリウムシードガムの用途に応じたものをて適宜選定すればよい。例えば、食品、食品添加物、化粧品、医薬部外品等の用途に使用する場合には、エタノールを用いる等、その用途に適したアルコールを用いることが好ましい。
【００５４】
工程２Ａにおいて、アルコール添加後の溶液又は分散液中のアルコールの含有量は、アルコール添加後の溶液等を１００質量％として、４０〜７０質量％が好ましく、５０〜６０質量％がより好ましい。工程２Ａにおけるアルコール添加後の溶液又は分散液中のアルコールの含有量を上述の範囲とすることにより、溶液等にサイリウムシードガムをより効率よく析出させることができる。
【００５５】
工程２Ａにおける溶液等の温度は、２０〜６０℃が好ましく、２０〜３０℃がより好ましい。溶液等の温度を上記範囲とすることにより、溶液又は分散液中にサイリウムシードガムをより効率よく析出させることができる。
【００５６】
本発明の製造方法は、上記工程２Ａの後に、更に、溶液又は分散液を冷却する冷却工程を有していてもよい。冷却工程を有する構成とすることで、溶液又は分散液中にサイリウムシードガムをより効率よく析出させることができる。冷却工程では、溶液等の冷却後の温度は、−５〜２０℃が好ましく、５〜２０℃がより好ましい。
【００５７】
（工程２Ｂ）
本発明の製造方法は、上記工程１の後に、更に、上記溶液又は分散液を冷却する工程２Ｂを有していてもよい。上記工程１の後に、工程２Ｂを行うことにより、溶液又は分散液中にサイリウムシードガムを析出させることができる。
【００５８】
工程２Ａは、工程１において、溶媒としてアルコールが高濃度である水とアルコールとの混合溶媒を用いる場合に有効である。すなわち、工程２Ｂは、工程１において溶媒として、水とアルコールとの混合溶媒を用い、上記混合溶媒中のアルコールの含有量は、混合溶媒を１００質量％として３０質量％を超える場合に有効である。上記混合溶媒中のアルコールの含有量の好ましい下限は４０質量％である。また、上記混合溶媒１００質量％中のアルコール含有量の好ましい上限は７０質量％であり、より好ましい上限は５５質量％であり、更に好ましい上限は５０質量％である。上記混合溶媒中のアルコールの含有量を上記範囲とすることにより、溶液等の粘度の上昇が抑制されて、遠心分離等の簡易な方法により、サイリウム種皮及びその粉砕物の水溶性成分と不溶性成分とを容易に分離することができ、且つ、溶液又は分散液中にサイリウムシードガムをより効率よく析出させることができる。
【００５９】
工程２Ｂにおいて、溶液等の冷却後の温度は、−５〜２０℃が好ましく、５〜２０℃がより好ましい。
【００６０】
（洗浄工程）
本発明の製造方法は、上記工程２Ａ又は２Ｂの後に、更に、洗浄工程を有していてもよい。上記工程２Ａ又は２Ｂの後に洗浄工程を行うことにより、サイリウムシードガムに付着した不溶性成分等を除去することができ、より純度の高いサイリウムシードガムを調製することができる。洗浄工程は、上記工程２Ａ又は２Ｂにより溶液又は分散液中に析出したサイリウムシードガムの沈殿を、例えば、濾紙を用いた吸引濾過等の従来公知の方法により濾別して濾過残渣として得た後、当該濾過残渣をアルコール等の揮発性を有する溶剤を添加して洗浄し、再度濾紙により濾別して、濾過残渣を得ることにより行うことができる。
【００６１】
上記洗浄工程で用いられる溶剤としては、揮発性を有していれば特に限定されないが、例えば、メタノール、エタノール、イソプロピルアルコール等のアルコールが挙げられ、揮発性に優れる点で、メタノール又はエタノールを用いることが好ましい。
【００６２】
上記濾過残渣は、洗浄後に乾燥されることが好ましい。乾燥を行うことにより、濾過残渣から、洗浄工程において添加した溶剤を除去することができ、より純度の高いサイリウムシードガムを調製することができる。乾燥温度としては特に限定されないが、４０〜１２０℃程度である。上記乾燥された濾過残渣を粉砕、分級して、所望の用途に適したサイリウムシードガムを製造することができる。  
【００６３】
２．サイリウムシードガム
本発明は、また、上記製造方法により製造されたサイリウムシードガムでもある。上記サイリウムシードガムは、上記製造方法により製造されるので、酸により低分子化する必要がなく、高分子量のサイリウムシードガムであってもよいので、様々な用途に用いることができる。
【００６４】
上記サイリウムシードガムの用途しては特に限定されないが、例えば、食品、食品添加物、化粧品、医薬部外品、ペットフード添加剤、工業用糊剤等に用いることができる。
【００６５】
上記サイリウムシードガムは、１％水溶液のＢ型粘度度計、２５℃の条件で測定された粘度が、６〜５０００ｍＰａ・ｓであることが好ましく、１００〜４０００ｍＰａ・ｓであることがより好ましい。
【００６６】
上記サイリウムシードガムの１％の糊液の、測定波長４４０ｎｍ、光路長１０ｍｍ、２５℃の条件で測定した透過率は、３０％以上が好ましく、５０％以上がより好ましい。上記糊液の透過率が上述の範囲であることにより、サイリウムシードガムが透明性に優れる。
【００６７】
上記サイリウムシードガムの平均粒子径は、８４０μｍ以下が好ましく、５〜５００μｍがより好ましい。サイリウムシードガムの平均粒子径を上記範囲とすることで、サイリウムシードガムを食品、食品添加物、化粧品、医薬部外品、ペットフード添加剤、工業用糊剤等の様々な分野に適した製品とすることができる。
【実施例】
【００６８】
以下に実施例及び比較例を示して本発明を具体的に説明する。但し、本発明は実施例に限定されない。
【００６９】
なお、以下の実施例及び比較例において、透過率は日立製作所製Ｕ２０００ダブルビーム分光光度計を用いて下記の条件により測定を行った。また、遠心分離は、遠心分離機  日立製作所製ｈｉｍａｃ  ＳＣＲ２０Ｂ（商品名）を用いて下記の条件により行った。
【００７０】
（実施例１−１）
４８２．５ｇの水にカセイソーダ２．５ｇを添加し、撹拌しながらサイリウム種皮パウダー（ＡＴＬＡＳ社製）１５ｇを加え、浴温９５℃で３０分間撹拌して溶解させ、溶液を調製した。この溶液のｐＨは１１．４であった。また、この溶液の粘度は１２０ｍＰａ・ｓ（Ｂ型粘度度計、６５℃、Ｎｏ．３、３０ｒｐｍ）であった。この溶液を用いて、遠心分離機により５０００回転、３０分間の条件で遠心分離を行った。上澄み溶液を採取して粘度を測定したところ、１９８ｍＰａ．ｓ（Ｂ型粘度度計、６５℃、Ｎｏ．３、３０ｒｐｍ）であった。
【００７１】
上述のようにして調製された上澄み溶液にクエン酸を添加して、中和してｐＨを７．２とした。
【００７２】
次いで、中和された上澄み溶液を４００ｇのメタノール中に添加して沈殿物を得た。この沈殿物を、Ｎｏ．２の濾紙を用いて吸引濾別した後、濾過残渣に２００ｇのメタノールを加えて洗浄し、再びＮｏ．２の濾紙で吸引濾別して濾過残渣を得た。当該濾過残渣をバットに広げて５０℃で乾燥させ、万能粉砕機で粉砕して１０．５ｇの精製サイリウムシードガムの粉末を調製した。
【００７３】
調製した精製サイリウムシードガム粉末の物性を測定したところ、当該精製サイリウムシードガム粉末を再度水に溶解させて調製した１％水溶液の粘度は２９０４ｍＰａ・ｓ（Ｂ型粘度度計、２５℃、Ｎｏ．３、３０ｒｐｍ）であり、この１％水溶液の透過率は７１％（測定波長４４０ｎｍ、光路長１０ｍｍ、２５℃）であった。
【００７４】
（実施例１−２）
４８２．５ｇの水に８０％硫酸２ｇを添加し、撹拌しながらサイリウム種皮パウダー（ＡＴＬＡＳ社製）１５ｇを加え、浴温９５℃で３０分間撹拌して溶解させて、混合液を調製した。この混合液のｐＨは２．６であった。
【００７５】
次いで、カセイソーダ４ｇを加えて３０分間撹拌し、溶液を調製した。この溶液のｐＨは１２．１であった。また、この溶液の粘度は６ｍＰａ．ｓ（Ｂ型粘度計、６５℃、Ｎｏ．３、３０ｒｐｍ）であった。この溶液を用いて、遠心分離機により５０００回転、３０分間の条件で遠心分離を行った。上澄み溶液を採取して粘度を測定したところ、９ｍＰａ・ｓ（Ｂ型粘度度計、２５℃、Ｎｏ．３、３０ｒｐｍ） であった。
【００７６】
上述のようにして調製された上澄み溶液にクエン酸を添加して、ｐＨ７．０にして中和した。
【００７７】
次いで、２００ｇのエタノールを添加して沈殿物を得た。この沈澱物をＮｏ．２の濾紙を用いて吸引濾別した後、濾過残渣に２００ｇのエタノールを加えて洗浄し、再びＮｏ．２の濾紙を用いて吸引濾別して濾過残渣を得た。濾過残渣をバットに広げて５０℃で乾燥させ、万能粉砕機で粉砕して９ｇの精製サイリウムシードガムの粉末を調製した。
【００７８】
調製した精製サイリウムシードガム粉末の物性を測定したところ、当該精製サイリウムシードガム粉末を再度水に溶解させて調製した１％水溶液の粘度は１０ｍＰａ・ｓ（Ｂ型粘度計、２５℃、Ｎｏ．３、３０ｒｐｍ）であり、この１％水溶液の透過率は９０％（測定波長４４０ｎｍ、光路長１０ｍｍ、２５℃）であった。
【００７９】
（実施例１−３）
４８４．５ｇの水に８０％硫酸０．５ｇを添加し、撹拌しながらサイリウム種皮パウダー（ＡＴＬＡＳ社製）１５ｇを加えて浴温９５℃で６０分間撹拌して溶解させて、混合液を調製した。この混合液のｐＨは３．０であった。
【００８０】
次いで、カセイソーダ４ｇを加えて１５分間撹拌し、溶液を調製した。この溶液のｐＨは１１．９であった。また、この溶液の粘度は２２ｍＰａ．ｓ（Ｂ型粘度計、６５℃、Ｎｏ．３、３０ｒｐｍ）であった。この溶液を用いて、遠心分離機を用いて３０００回転、１０分間の条件で遠心分離を行った。上澄み溶液を採取して粘度を測定したところ、７０ｍＰａ．Ｓ（Ｂ型粘度計、２５℃、Ｎｏ．３、３０ｒｐｍ）であった。
【００８１】
上述のようにして調製された上澄み溶液にクエン酸を添加して、中和してｐＨを６．８とした。
【００８２】
次いで、４００ｇのエタノールを添加して沈殿物を得た。この沈殿物をＮｏ．２の濾紙を用いて吸引濾別した後、濾過残渣に２００ｇのエタノールを加えて洗浄し、再びＮｏ．２の濾紙を用いて吸引濾別して濾過残渣を得た。濾過残渣をバットに広げて５０℃で乾燥させ、万能粉砕機で粉砕して１０ｇの精製サイリウムシードガムの粉末を調製した。
【００８３】
調製した精製サイリウムシードガムの物性を測定したところ、当該精製サイリウムシードガム粉末を再度水に溶解させて調製した１％水溶液の粘度は２５６２ｍＰａ．ｓ（Ｂ型粘度計、２５℃、Ｎｏ．３、３０ｒｐｍ）であり、この１％水溶液の透過率は８９％（測定波長４４０ｎｍ、光路長１０ｍｍ、２５℃）であった。
【００８４】
（実施例１−４）
４８４gの水に３６％塩酸１ｇを添加し、撹拌しながらサイリウム種皮（ＡＴＬＡＳ社製）１５ｇを加えて浴温９０℃で６０分間撹拌して溶解させて、混合液を調製した。この混合液のｐＨは２．８であった。
【００８５】
次いで、カセイソーダ４ｇを加えて２０分間撹拌し、溶液を調製した。この溶液のｐＨは１１．５であった。また、この溶液の粘度は１０ｍＰａ．ｓ（Ｂ型粘度計、６５℃、Ｎｏ．３、３０ｒｐｍ）であった。この溶液を用いて、遠心分離機により３０００回転、１０分間の条件で遠心分離を行った。上澄み溶液を採取して粘度を測定したところ、１８０ｍＰａ．Ｓ（Ｂ型粘度計、２５℃、Ｎｏ．３、３０ｒｐｍ）であった。
【００８６】
上述のようにして調製された上澄み溶液にクエン酸を添加して、中和してｐＨを７．１とした。
【００８７】
次いで、４００ｇのイソプロパノールを添加して沈殿物を得た。この沈澱物をＮｏ．２の濾紙を用いて吸引ろ別した後、濾過残渣に２００ｇのイソプロパノールを加えて洗浄し、再びＮｏ．２の濾紙を用いて吸引濾別して濾過残渣を得た。濾過残渣をバットに広げて５０℃で乾燥させ、万能粉砕機で粉砕して７ｇの精製サイリウムシードガムの粉末を調製した。
【００８８】
調製した精製サイリウムシードガムの物性を測定したところ、当該精製サイリウムシードガム粉末を再度水に溶解させて調製した１％水溶液の粘度は２８８４ｍＰａ．ｓ（Ｂ型粘度計、２５℃、Ｎｏ．３、３０ｒｐｍ)であり、この１％水溶液の透過率は８２％（測定波長４４０ｎｍ、光路長１０ｍｍ、２５℃）であった。
【００８９】
（実施例１−５）
４８２．５ｇの２０％メタノール水溶液に８０％硫酸２ｇを添加し、撹拌しながらサイリウム種皮パウダー（ＡＴＬＡＳ社製）２０ｇを加え、浴温８０℃で６０分間撹拌して溶解させて、混合液を調製した。この混合液のｐＨは２．６であった。
【００９０】
次いで、カセイソーダ４ｇを加えて３０分間撹拌し、溶液を調製した。この溶液のｐＨは１２．０であった。また、この溶液の粘度は１０ｍＰａ．ｓ（Ｂ型粘度計、６５℃、Ｎｏ．３、３０ｒｐｍ）であった。この溶液を用いて、遠心分離機により３０００回転、１０分間の条件で遠心分離を行った。上澄み溶液を採取して粘度を測定したところ、１８ｍＰａ・ｓ（Ｂ型粘度計、２５℃、Ｎｏ．３、３０ｒｐｍ）であった。
【００９１】
上述のようにして調製された上澄み溶液にクエン酸を添加して、中和してｐＨを６．８とした。
【００９２】
次いで、２００ｇのメタノールを添加して沈殿物を得た。この沈澱物をＮｏ．２の濾紙を用いて吸引濾別した後、濾過残渣に２００ｇのメタノールを加えて洗浄し、再びＮｏ．２の濾紙を用いて吸引濾別して濾過残渣を得た。濾過残渣をバットに広げて５０℃で乾燥させ、万能粉砕機で粉砕して１１ｇの精製サイリウムシードガムの粉末を調製した。
【００９３】
調製した精製サイリウムシードガム粉末の物性を測定したところ、当該精製サイリウムシードガム粉末を再度水に溶解させて調製した１％水溶液の粘度は８２０ｍＰａ・ｓ（Ｂ型粘度計、２５℃、Ｎｏ．３、３０ｒｐｍ）であり、この１％水溶液の透過率は８９％（測定波長４４０ｎｍ、光路長１０ｍｍ、２５℃）であった。
【００９４】
（比較例１−１）
４９５ｇの水に撹拌しながらサイリウム種皮パウダー（ＡＴＬＡＳ社製）５ｇを加え、浴温８５℃で１時間撹拌して溶解させ、混合液を調製した。この混合液の粘度は４０ｍＰａ．ｓ（Ｂ型粘度計、６７℃、Ｎｏ．３、３０ｒｐｍ）であった。この混合液を用いて、遠心分離機により５０００回転、３０分間の条件で遠心分離を行った。上澄み溶液を採取して粘度を測定したところ、９６ｍＰａ．ｓ（Ｂ型粘度度計、２５℃、Ｎｏ．３、３０ｒｐｍ）であった。
【００９５】
次いで、４００ｇのエタノールを添加して沈殿物を得た。この沈殿物を、Ｎｏ．２濾紙を用いて吸引濾別した後、濾過残渣に２００ｇのエタノールを加えて洗浄し、再びＮｏ．２の濾紙で吸引濾別して濾過残渣を得た。当該濾過残渣をバットに広げて５０℃で乾燥させ、万能粉砕機で粉砕して１０ｇの精製サイリウムシードガムの粉末を調製した。
【００９６】
調製した精製サイリウムシードガム粉末の物性を測定したところ、当該精製サイリウムシードガム粉末を再度水に溶解させて調製した１％水溶液の粘度は１６６２ｍＰａ．ｓ（Ｂ型粘度計、２５℃、Ｎｏ．３、３０ｒｐｍ）であり、この１％水溶液の透過率は１８．７％（測定波長４４０ｎｍ、光路長１０ｍｍ、２５℃）であった。
【００９７】
（実施例２−１）
４５％メタノール水溶液７８４ｇに８０％硫酸３．２ｇを添加し、撹拌しながらサイリウム種皮パウダー（ＡＴＬＡＳ社製）４８ｇを加え、浴温８０℃で２時間撹拌して溶解させて、混合液を調製した。次いで、カセイソーダ１７ｇを加えて２０分間撹拌し、溶液を調製した。この溶液のｐＨは１２．５であった。また、この溶液の粘度は５１ｍＰａ・ｓ（Ｂ型粘度度計、６５℃、Ｎｏ．３、３０ｒｐｍ）であった。
【００９８】
この溶液を用いて、遠心分離機により３０００回転、２分間の条件で遠心分離を行った。上澄み溶液を採取し、冷却しながら攪拌して沈殿物を得た。液温を９℃まで冷却した後に、再び遠心分離機を用いて３０００回転、２分間の条件で遠心分離を行った。沈澱物を採取し、５０％メタノール１５０ｇを加えて撹拌洗浄し、Ｎｏ．２の濾紙を用いて吸引濾別して濾過残渣を得た。上述の、メタノールを加えて攪拌洗浄して濾過残渣を得る工程を３回繰り返した後に、濾過残渣にクエン酸を添加して中和してｐＨを７．１とし、Ｎｏ．２の濾紙を用いて吸引濾別して沈殿物を得た。得られた沈殿物を４０℃で乾燥させ、２７ｇの精製サイリウムシードガムの粉末を調製した。
【００９９】
調製した精製サイリウムシードガム粉末の物性を測定したところ、当該精製サイリウムシードガム粉末を再度水に溶解させて調製した１％水溶液の粘度は２５２ｍＰａ・ｓ（Ｂ型粘度度計、２５℃、Ｎｏ．３、３０ｒｐｍ）であり、この１％水溶液の透過度は９３．２％（測定波長４４０ｎｍ、光路長１０ｍｍ、２５℃）であった。
【０１００】
（実施例２−２）
５０％メタノール水溶液３９２ｇに８０％硫酸１．２ｇを添加し、撹拌しながらサイリウム種皮パウダー（ＳＡＲＤＡ社製）１２ｇを加え、浴温８０℃で１時間撹拌して溶解させて、混合液を調製した。次いで、カセイソーダ９ｇを加えて２０分間撹拌し、溶液を調製した。この溶液のｐＨは１２．２であった。また、この溶液の粘度は３３ｍＰａ・ｓ（Ｂ型粘度度計、６５℃、Ｎｏ．３、３０ｒｐｍ）であった。
【０１０１】
この溶液を用いて、遠心分離機（日立製作所製ｈｉｍａｃ  ＳＣＲ２０Ｂ（商品名））により３０００回転、２分間の条件で遠心分離を行った。上澄み溶液を採取し、冷却しながら撹拌して沈殿物を得た。液温を６℃まで冷却した後に、再び遠心分離機を用いて３０００回転、２分間の条件で遠心分離を行った。沈澱物を採取し、５０％メタノール１５０ｇを加えて撹拌洗浄し、Ｎｏ．２の濾紙を用いて吸引濾別して濾過残渣を得た。上記メタノールを加えて攪拌洗浄し、濾過残渣を得る工程を３回繰り返した後に、濾過残渣にクエン酸を添加して中和してｐＨを７．０とし、Ｎｏ．２の濾紙を用いて吸引濾別して沈殿物を得た。得られた沈殿物を４０℃で乾燥させ、７ｇの精製サイリウムシードガムの粉末を調製した。
【０１０２】
調製した精製サイリウムシードガム粉末の物性を測定したところ、当該精製サイリウムシードガム粉末を再度水に溶解させて調製した１％水溶液の粘度は３５６７ｍＰａ・ｓ（Ｂ型粘度度計、２５℃、Ｎｏ．３、３０ｒｐｍ）であり、この１％水溶液の透過度は８０．２％（測定波長４４０ｎｍ、光路長１０ｍｍ、２５℃）であった。
【０１０３】
（実施例２−３）
４３％メタノール水溶液３９２ｇに８０％硫酸１．６ｇを添加し、撹拌しながらサイリウム種子パウダー（ＳＡＲＤＡ社製）２０ｇを加えて、浴温８０℃で１時間撹拌して溶解させて、混合液を調製した。次いで、カセイソーダ９ｇを加えて２０分間撹拌し、溶液を調製した。この溶液のｐＨは１２．０であった。また、この溶液の粘度は４１ｍＰａ・ｓ（Ｂ型粘度度計、６５℃、Ｎｏ．３、３０ｒｐｍ）であった。
【０１０４】
この溶液を用いて、遠心分離機により３０００回転、２分間の条件で遠心分離を行った。上澄み溶液を採取し冷却しながら撹拌して沈殿物を得た。液温を６℃まで冷却した後に、再び遠心分離機を用いて、３０００ｒｐｍ、２分間の条件で遠心分離を行った。沈殿物を採取し、５０％メタノール１５０ｇを加えて攪拌洗浄し、濾過残渣を得る工程を３回繰り返した後に、濾過残渣にクエン酸を添加して中和してｐＨを６．９とし、Ｎｏ．２の濾紙を用いて吸引濾別して沈殿物を得た。得られた沈殿物を４０℃で乾燥させ、８ｇの精製サイリウムシードガムの粉末を調製した。
【０１０５】
調製した精製サイリウムシードガムの物性を測定したところ、当該精製サイリウムシードガム粉末を再度水に溶解させて調製した１％水溶液の粘度は２５３ｍＰａ・ｓ（Ｂ型粘度度計、２５℃、Ｎｏ．３、３０ｒｐｍ）であり、この１％水溶液の透過率は９２．７％（測定波長４４０ｎｍ、光路長１０ｍｍ、２５℃）であった。
【０１０６】
（実施例２−４）
４５％メタノール水溶液７８４ｇに３６％塩酸５ｇを添加し、撹拌しながらサイリウム種子パウダー（ＡＴＬＡＳ社製）４８ｇを加え、浴温７０℃で３時間撹拌して溶解させて、混合液を調製した。次いで、カセイソーダ１６ｇを加えて２０分間撹拌し、溶液を調製した。この溶液のｐＨは１２．６であった。また、この溶液の粘度は５４ｍＰａ・ｓ（Ｂ型粘度度計、６５℃、Ｎｏ．３、３０ｒｐｍ）であった。
【０１０７】
この溶液を用いて、遠心分離機により３０００回転、２分間の条件で遠心分離を行った。上澄み溶液を採取し、冷却しながら撹拌して沈殿物を得た。液温を６℃まで冷却した後に、再び遠心分離機を用いて３０００回転、２分間の条件で遠心分離を行った。沈殿物を採取し、５０％メタノール１５０ｇを加えて撹拌洗浄した後にＮｏ．２の濾紙を用いて吸引濾別して濾過残渣を得た。上記メタノールを加えて攪拌洗浄し、濾過残渣を得る工程を３回繰り返した後に、濾過残渣にクエン酸を添加して中和してｐＨを６．８とし、Ｎｏ．２の濾紙を用いて吸引濾別して沈殿物を得た。得られた沈殿物を４０℃で乾燥させ、２６ｇの精製サイリウムシードガムの粉末を調製した。
【０１０８】
調製した精製サイリウムシードガム粉末の物性を測定したところ、当該精製サイリウムシードガム粉末を再度水に溶解させて調製した１％水溶液の粘度は１２２ｍＰａ・ｓ（Ｂ型粘度度計、２５℃、Ｎｏ．３、３０ｒｐｍ）であり、この１％水溶液の透過度は９０．２％（測定波長４４０ｎｍ、光路長１０ｍｍ、２５℃）であった。
【０１０９】
（実施例２−５）
４５％エタノール水溶液３９２ｇと３６％塩酸２．４ｇとの混合溶媒に、サイリウム種皮（ＳＡＲＤＡ社製）２０ｇを加え、浴温８０℃で１時間撹拌して溶解させて、混合液を調製した。この混合液のｐＨは２．６であった。
【０１１０】
次いで、カセイソーダ８ｇを加えて２０分間撹拌し、溶液を調製した。この溶液のｐＨは１２．０であった。また、この溶液の粘度は４１ｍＰａ．ｓ（Ｂ型粘度計、６５℃、Ｎｏ．３、３０ｒｐｍ）であった。この溶液を用いて、遠心分離機により３０００回転、２分間の条件で遠心分離を行った。上澄み溶液を採取し、冷却しながら撹拌して沈殿物を得た。液温を４℃まで冷却した後に、再び遠心分離機を用いて３０００回転、２分間の条件で遠心分離を行った。沈殿物を採取し、５０％エタノール１５０ｇを加えて撹拌洗浄し、Ｎｏ．２の濾紙を用いて吸引濾別して濾過残渣を得た。上記エタノールを加えて攪拌洗浄し、濾過残渣を得る工程を３回繰り返した後に、濾過残渣にクエン酸を添加して中和してｐＨを７．０とし、Ｎｏ．２の濾紙を用いて吸引濾別して沈殿物を得た。得られた沈殿物を４０℃で乾燥させ、８ｇの精製サイリウムシードガムの粉末を調製した。
【０１１１】
調製した精製サイリウムシードガムの物性を測定したところ、当該精製サイリウムシードガム粉末を再度水に溶解させて調製した１％水溶液の粘度は９５０ｍＰａ・ｓ（Ｂ型粘度度計、２５℃、Ｎｏ．３、３０ｒｐｍ）であり、この１％水溶液の透過度は８４．７％（測定波長４４０ｎｍ、光路長１０ｍｍ、２５℃）であった。
【０１１２】
（比較例２−１）
４５％メタノール水溶液２９８．５ｇにサイリウム種皮パウダー（ＳＡＲＤＡ社製）１．５ｇを添加し、浴温８０℃で１時間撹拌して溶解させ、混合液を調製した。この粘度は１５ｍＰａ．ｓ（Ｂ型粘度計、６６℃、Ｎｏ．３、３０ｒｐｍ）であった。この混合液を用いて、遠心分離機により３０００回転、２分間の条件で遠心分離を行った。上澄み溶液を採取し、冷却しながら攪拌して沈殿物を得た。液温を３℃まで冷却した後に、再び遠心分離機を用いて３０００回転、２分間の条件で遠心分離を行った。沈殿物を採取し、５０％エタノール１５０ｇを加えて撹拌洗浄し、Ｎｏ．２の濾紙を用いて吸引濾別して濾過残渣を得た。上記エタノールを加えて攪拌洗浄し、濾過残渣を得る工程を３回繰り返した後に、Ｎｏ．２の濾紙を用いて吸引濾別して沈殿物を得た。得られた沈殿物を４０℃で乾燥させ、０．５ｇの精製サイリウムシードガムの粉末を調製した。
【０１１３】
調製した精製サイリウムシードガム粉末の物性を測定したところ、当該精製サイリウムシードガム粉末を再度水に溶解させて調製した１％水溶液の粘度は２００３ｍＰａ・ｓ（Ｂ型粘度度計、２５℃、Ｎｏ．３、３０ｒｐｍ）であり、この１％水溶液の透過度は２７．１％（測定波長４４０ｎｍ、光路長１０ｍｍ、２５℃）であった。